(57)【要約】【課題】  ガラス等の絶縁膜基板、シリコン基板および化合物半導体基板上にスパッタリング法により成膜したチタンまたはチタンを主成分とする合金からなる層と、アルミニウムまたはアルミニウムを主成分とする合金からなる層とを含む金属積層膜を下地の基板等にダメージを与えることなく、さらに、テーパー角度を３０〜９０度に抑制し、積層膜を一括にエッチング可能なエッチング液組成物を提供する。【解決手段】  本発明のエッチング液組成物は、ヘキサフルオロケイ酸、ふっ化水素酸の金属塩またはアンモニウム塩、およびヘキサフルオロケイ酸の金属塩またはアンモニウム塩からなる群から選ばれた少なくとも1種のふっ素化合物と酸化剤とを含有する。【選択図】  なし【特許請求の範囲】
【請求項１】
チタンまたはチタンを主成分とする合金からなる層とアルミニウムまたはアルミニウムを主成分とする合金からなる層とを含む金属積層膜を一括エッチングするのに用いるエッチング液組成物であって、ふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種のふっ素化合物と酸化剤とを含有する、前記エッチング液組成物。
【請求項２】
構成原料としてふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種のふっ素化合物、酸化剤および水のみを使用してなる、請求項１に記載のエッチング液組成物。
【請求項３】
酸化剤が、硝酸、硝酸アンモニウム、硫酸アンモニウム、ペルオキソ二硫酸アンモニウム、ペルオキソ二硫酸カリウム、過塩素酸、過塩素酸アンモニウム、過塩素酸ナトリウム、過塩素酸カリウム、過ヨウ素酸、過ヨウ素酸ナトリウム、過ヨウ素酸カリウム、メタンスルホン酸、過酸化水素水、硫酸および硫酸エチレンジアミンの中から選ばれた少なくとも1種である、請求項１または２に記載のエッチング液組成物。
【請求項４】
ふっ素化合物の濃度が、０．０１〜５質量％、酸化剤の濃度が０．１〜５０質量％である、請求項１〜３のいずれかに記載のエッチング液組成物。
【請求項５】
酸化剤が、硝酸またはメタンスルホン酸である、請求項１〜４のいずれかに記載のエッチング液組成物。
【請求項６】
酸化剤として、硝酸アンモニウム、硫酸アンモニウム、ペルオキソ二硫酸アンモニウム、ペルオキソ二硫酸カリウム、過塩素酸、過塩素酸アンモニウム、過塩素酸ナトリウム、過塩素酸カリウム、過ヨウ素酸、過ヨウ素酸ナトリウム、過ヨウ素酸カリウム、過酸化水素水、硫酸および硫酸エチレンジアミンの中から選ばれた少なくとも1種をさらに含む、請求項５に記載のエッチング液組成物。
【請求項７】
アミド硫酸、酢酸および塩酸の中から選ばれる少なくとも１種をさらに含む、請求項１および３〜６のいずれかに記載のエッチング液組成物。
【請求項８】
下地基板が、液晶ディスプレイ用ガラス基板である、請求項１〜７のいずれかに記載のエッチング液組成物。
【請求項９】
下地基板が、半導体装置用シリコン基板または化合物半導体基板である、請求項１〜７のいずれかに記載のエッチング液組成物。
【請求項１０】
チタンまたはチタンを主成分とする合金からなる層と、アルミニウムまたはアルミニウムを主成分とする合金からなる層とを含む金属積層膜のエッチング後のテーパー角度を３０〜９０度の範囲で制御することが可能な、請求項１〜９のいずれかに記載のエッチング液組成物。
【請求項１１】
テーパー角度を３０〜８５度の範囲で制御することが可能な、請求項１０に記載のエッチング液組成物。
【発明の詳細な説明】
【技術分野】
【０００１】
本発明は、液晶ディスプレイのゲート、ソースおよびドレイン電極等に使用される金属積層膜のエッチング液組成物に関する。
【背景技術】
【０００２】
アルミニウムまたはアルミニウムにネオジム、シリコン、銅等の不純物を添加した合金は安価で抵抗が非常に低いため、液晶ディスプレイのゲート、ソースおよびドレイン電極等の材料に使用される。
【０００３】
しかし、アルミニウムまたはアルミニウム合金は下地膜であるガラス基板との密着性が若干悪いこと、薬液や熱により腐食され易いため、アルミニウムまたはアルミニウム合金の上部および／または下部にモリブデンまたはモリブデン合金の膜を用いて積層膜として電極材料に使用され、りん酸等を用いたエッチング液により、積層膜の一括エッチングを行っていた。
【０００４】
近年、モリブデンまたはモリブデン合金の価格が高騰していること、薬液や熱による腐食性の更なる改善が求められていること等を理由にチタンまたはチタン合金が注目されている。モリブデンエッチング用のりん酸等では、チタンまたはチタン合金のエッチングは不可能であり、半導体基板ではチタン−アルミニウム系の金属積層膜のエッチング方法としてハロゲン系ガスを用いたリアクティブ・イオン・エッチング（ＲＩＥ）等の乾式エッチングが行われている。ＲＩＥでは異方性エッチングによりテーパー形状を有る程度コントロールできるが、高価な真空装置や高周波発生装置が必要となり、コスト面で不利である。そのため、より安価で処理時間が低減できる一括エッチング液の開発が望まれている。
【０００５】
一方、半導体装置の製造工程においてチタンを主成分とする金属薄膜をエッチングする場合、一般にふっ化水素酸系エッチング液を使用することが知られている（例えば、特許文献１）。また、アンモニア水−過酸化水素水を用いたエッチング液によりチタンもしくはチタン合金のエッチングが可能であることも知られている（例えば特許文献２）。
しかしながら、ふっ化水素酸系エッチング液は、下地のガラス基板、シリコン基板および化合物半導体基板に対しダメージを与えるため使用できない。また、アンモニア水−過酸化水素水を用いた場合、過酸化水素水の分解により気泡が発生し、気泡の基板への付着によりエッチングが不完全となったり、液寿命が短いことから使用が困難である。
【０００６】
この他、ガラス基板等のエッチング液として用いられる本発明とは用途が異なるが、装飾品や電子部品に用いられるチタンまたはチタン合金の表面スケール除去および平滑化を目的とするエッチング液として、過酸化水素、フッ化物、無機酸類およびフッ素系界面活性剤を必須成分とする組成物が開示されているものの（特許文献３）、チタンまたはチタンを主成分とする合金からなる層とアルミニウムまたはアルミニウムを主成分とする合金からなる層とを含む金属積層膜をエッチングすることについて教示するものではない。また、チタン層と銅層からなる金属積層膜のエッチング液として、ペルオキソ二硫酸塩とフッ化物を含有する水溶液が開示されているが（特許文献４）、アルミ層とチタン層からなる金属積層膜についてエッチングするものではない。
【０００７】
チタン−アルミニウム金属積層膜を一括してエッチングするエッチング液として、フッ酸、過ヨウ素酸および硫酸を含有するエッチング液が開示されている（特許文献５）。しかし、このエッチング液は金属積層膜の各金属膜を同一エッチングレートでエッチングするものであり、したがって、エッチング後のテーパー角度がほぼ９０度となる。最近、ゲート電極線上に形成されるソース電極線の断線、ゲート電極線とソース電極線との間の短絡等を防止するために、基板上の配線をテーパー状（テーパー角度が９０度未満）とすることがしばしば行われているが（特許文献６）、特許文献５に記載のエッチング液ではこのような目的に対応できない。また、かかるエッチング液はガラス基板にダメージを与えるという問題も有する。
【０００８】
一般にエッチング液は、チタンまたはチタン合金に対するより、アルミニウムまたはアルミニウム合金対する方がエッチングレートが大きい。したがって、チタンまたはチタン合金からなる層とアルミニウムまたはアルミニウム合金からなる層とを含む金属積層膜、例えばチタンまたはチタン合金／アルミニウムまたはアルミニウム合金／チタンまたはチタン合金からなる３層構造の金属積層膜を一括してエッチングし、テーパー状にできるエッチング液はまだ知られていない。
【特許文献１】特開昭５９−１２４７２６号公報
【特許文献２】特開平６−３１０４９２号公報
【特許文献３】特開２００４−４３８５０号公報
【特許文献４】特開２００１−５９１９１号公報
【特許文献５】特開２０００−１３３６３５号公報
【特許文献６】特開２００４−１６５２８９号公報
【発明の開示】
【発明が解決しようとする課題】
【０００９】
すなわち本発明の課題は、上記問題点を解決したチタン−アルミニウム系金属積層膜を、一括エッチングし、テーパー状にすることができるエッチング液を提供することにある。
【課題を解決するための手段】
【００１０】
上記課題を解決するため鋭意検討する中で、ふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種のふっ素化合物と酸化剤を組み合わせたエッチング液が、チタンまたはチタンを主成分とする合金からなる層とアルミニウムまたはアルミニウムを主成分とする合金からなる層とを含む金属積層膜を好適に一括エッチングできることを見いだすに至り、更に研究を進めた結果、本発明を完成するに至った。
即ち、本発明は、チタンまたはチタンを主成分とする合金からなる層とアルミニウムまたはアルミニウムを主成分とする合金からなる層とを含む金属積層膜を一括エッチングするのに用いるエッチング液組成物であって、ふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種のふっ素化合物と酸化剤とを含有する、前記エッチング液組成物に関する。
【００１１】
本発明はまた、構成原料としてふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種のふっ素化合物、酸化剤および水のみを使用してなる、前記エッチング液組成物に関する。
さらに本発明は、酸化剤が、硝酸、硝酸アンモニウム、硫酸アンモニウム、ペルオキソ二硫酸アンモニウム、ペルオキソ二硫酸カリウム、過塩素酸、過塩素酸アンモニウム、過塩素酸ナトリウム、過塩素酸カリウム、過ヨウ素酸、過ヨウ素酸ナトリウム、過ヨウ素酸カリウム、メタンスルホン酸、過酸化水素水、硫酸および硫酸エチレンジアミンの中から選ばれた少なくとも1種である、前記エッチング液組成物に関する。
【００１２】
また本発明は、ふっ素化合物の濃度が、０．０１〜５質量％、酸化剤の濃度が０．１〜５０質量％である、前記エッチング液組成物に関する。
本発明は、また、酸化剤が、硝酸またはメタンスルホン酸である、前記エッチング液組成物に関する。
さらに本発明は、酸化剤として、硝酸アンモニウム、硫酸アンモニウム、ペルオキソ二硫酸アンモニウム、ペルオキソ二硫酸カリウム、過塩素酸、過塩素酸アンモニウム、過塩素酸ナトリウム、過塩素酸カリウム、過ヨウ素酸、過ヨウ素酸ナトリウム、過ヨウ素酸カリウム、過酸化水素水、硫酸および硫酸エチレンジアミンの中から選ばれた少なくとも1種をさらに含む前記エッチング液組成物に関する。
本発明はまた、アミド硫酸、酢酸および塩酸の中から選ばれる少なくとも１種をさらに含む、前記エッチング液組成物に関する。
【００１３】
また本発明は、下地基板が、液晶ディスプレイ用ガラス基板である、前記エッチング液組成物に関する。
さらに本発明は、下地基板が、半導体装置用シリコン基板または化合物半導体基板である、前記エッチング液組成物に関する。
本発明はまた、チタンまたはチタンを主成分とする合金からなる層と、アルミニウムまたはアルミニウムを主成分とする合金からなる層とを含む金属積層膜のエッチング後のテーパー角度を、３０〜９０度の範囲で制御することが可能な、前記エッチング液組成物に関する。
また本発明は、テーパー角度を３０〜８５度の範囲で制御することが可能な、前記エッチング液組成物に関する。
【００１４】
以上のとおり、本発明のエッチング液組成物は、構成原料としてふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも１種のふっ素化合物および酸化剤を含有する。本発明のエッチング液組成物はかかる構成により、チタンまたはチタンを主成分とする合金からなる層と、アルミニウムまたはアルミニウムを主成分とする合金からなる層とを含む金属積層膜のエッチングにおいて、エッチングレートをＴｉ＞Ａｌとすることができ、それにより、例えばチタンまたはチタン合金／アルミニウムまたはアルミニウム合金／チタンまたはチタン合金からなる３層構造の金属積層膜においても一括エッチングによりテーパー状に形成することができる。
【００１５】
本発明において、構成原料のふっ素化合物としてふっ化水素酸を用いると、ガラス基板にダメージを与えるため、本発明ではふっ化水素酸構成原料として用いない。酸化剤は所望するテーパー角度に応じて適宜選択または組み合わせることができる。例えば、テーパー角度を４０度以下に制御する場合は硝酸またはメタンスルホン酸を用い、テーパー角度を５０度以上に制御する場合はペルオキソ二硫酸塩等の酸化剤を用いる。また、硝酸またはメタンスルホン酸と他の酸化剤を組み合わせることにより、所望のテーパー角度に制御することもできる。
【発明の効果】
【００１６】
本発明のエッチング液は、下地基板に悪影響を及ぼすことなく、チタンまたはチタンを主成分とする合金からなる層と、アルミニウムまたはアルミニウムを主成分とする合金からなる層とを含む金属積層膜を一括エッチングし、テーパー状にできるため、ゲート電極の被覆性を向上させ、高品質な製品の製造を可能にするとともに、経済性にも優れる。また、テーパー角度のコントロールも容易に行うことができる。
【発明を実施するための最良の形態】
【００１７】
本発明のエッチング液組成物は、ふっ素化合物、酸化剤および水により構成される。
本発明のエッチング液に使用されるふっ素化合物は、本エッチング液の成分である酸化剤により酸化された金属積層膜上の酸化チタンを溶解することにより、主としてエッチングするものと考えられる。本発明のエッチング液に使用するふっ素化合物は、ふっ化水素酸の金属塩またはアンモニウム塩、ヘキサフルオロケイ酸、ヘキサフルオロケイ酸の金属塩またはアンモニウム塩、テトラフルオロホウ酸およびテトラフルオロホウ酸の金属塩またはアンモニウム塩からなる群から選ばれた少なくとも1種である。ふっ素化合物は、例えばふっ化アンモニウム、ふっ化カリウム、ふっ化カルシウム、ふっ化水素アンモニウム、ふっ化水素カリウム、ふっ化ナトリウム、ふっ化マグネシウム、ふっ化リチウム、ヘキサフルオロケイ酸、ヘキサフルオロケイ酸アンモニウム、ヘキサフルオロケイ酸ナトリウム、ヘキサフルオロケイ酸カリウム、テトラフルオロホウ酸、テトラフルオロホウ酸アンモニウム、テトラフルオロホウ酸ナトリウム、テトラフルオロホウ酸カリウム等が好ましく、特にふっ化アンモニウムまたはふっ化水素アンモニウムが好ましい。
【００１８】
また、本発明のエッチング液に使用する酸化剤は、金属積層膜上のチタンまたはチタン合金を酸化することにより、エッチング開始剤としての役割を担う。本発明のエッチング液に使用する酸化剤は、好ましくは硝酸、硝酸アンモニウム、硫酸アンモニウム、ペルオキソ二硫酸アンモニウム、ペルオキソ二硫酸カリウム、過塩素酸、過塩素酸アンモニウム、過塩素酸ナトリウム、過塩素酸カリウム、過ヨウ素酸、過ヨウ素酸ナトリウム、過ヨウ素酸カリウム、メタンスルホン酸、過酸化水素水、硫酸およびエチレンジアミン硫酸塩から選ばれた少なくとも1種であり、このうち硝酸、ペルオキソ二硫酸アンモニウム、メタンスルホン酸がより好ましい。
硫酸アンモニウム、硫酸エチレンジアミン以外の含窒素有機化合物硫酸塩、例えばピペラジン、１−（２−アミノエチル）ピペラジン、１−アミノーメチルピペラジン等の硫酸塩も酸化剤として使用できるが、入手性の点で硫酸アンモニウム、硫酸エチレンジアミンが好ましい。
硝酸またはメタンスルホン酸は、低濃度においてもテーパー角度を低く、例えば４０度以下とすることができるので特に好ましい。硝酸およびメタンスルホン酸以外の酸化剤は、テーパー角度を低減する効果は低いものの、レジストへのダメージが小さく、サイドエッチング量を制御することができるので好ましい。上記ふっ素化合物と、硝酸またはメタンスルホン酸を含むエッチング液は、テーパー角度を４０度以下に制御することが可能であり、さらに硝酸およびメタンスルホン酸以外の酸化剤、またはアミド硫酸、酢酸および塩酸から選択された少なくとも１種を加えることにより、テーパー角度を３０〜９０度、好ましくは３０度以上９０度未満、より好ましくは３０〜８５度、さらに好ましくは３０〜８０度の間で制御することができる。
本発明のエッチング液組成物として好ましい組み合わせとしては、ふっ化アンモニウムと硝酸、ふっ化アンモニウムとメタンスルホン酸の他、酸化剤を２種以上使用する組み合わせとして、ふっ化アンモニウムと硝酸および過塩素酸、ふっ化アンモニウムと硝酸および硫酸、ふっ化アンモニウムと硝酸、過塩素酸およびメタンスルホン酸、ふっ化アンモニウムと硝酸、過塩素酸および硫酸等が挙げられる。
又、基板との濡れ性を高める目的で、本エッチング液に、一般に使用されている界面活性剤や有機溶剤を添加しても良い。
【００１９】
本発明のエッチング液は、ガラス基板等からなる絶縁基板上およびシリコン、化合物半導体基板上に例えばスパッタリング法により形成された、チタンまたはチタンを主成分とする合金からなる層と、アルミニウムまたはアルミニウムを主成分とする合金からなる層とを含む金属積層膜、例えば、チタン／アルミニウム、アルミニウム/チタン、チタン／アルミニウム／チタンからなる金属積層膜をエッチングするのに好適であり、該エッチング液のふっ素化合物の濃度は０．０１〜５質量％、好ましくは０．１〜１質量％、酸化剤の濃度は０．１〜５０質量％、好ましくは０．５〜１０質量％である。
【００２０】
ふっ素化合物濃度が５質量％以下の場合、下地ガラスにダメージを与えず、また、チタンまたはチタンを主成分とする合金からなる層と、アルミニウムまたはアルミニウムを主成分とする合金からなる層とを含む金属積層膜のサイドエッチング量が抑制され、０．０１質量％以上の場合、チタンまたはチタン合金のエッチングむらが少なくなり、エッチング後の形状が良好となる。酸化剤の含量が５０質量％以下の場合、チタンまたはチタンを主成分とする合金からなる層と、アルミニウムまたはアルミニウムを主成分とする合金からなる層とを含む金属積層膜のサイドエッチング量が抑制され、また、レジストへのダメージも発生せず、０．１質量％以上の場合、チタンまたはチタン合金のエッチング速度がはやく効率的である。
また、テーパー角度を適宜制御するには、とくに３０〜９０度とするためには、硝酸またはメタンスルホン酸を単独で用いるか、硝酸またはメタンスルホン酸と他の酸化剤を適宜組み合わせることにより行う。この場合、硝酸またはメタンスルホン酸は、０．１〜３０質量％、特に０．５〜１５質量％とすることが好ましく、他の酸化剤は、０．１〜２０質量％、特に０．５〜１５質量％とすることが好ましい。
とくに、テーパー角度を４０度以下にするためには、硝酸またはメタンスルホン酸を用いることが好ましい。
また、アミド硫酸、酢酸および塩酸から選ばれる少なくとも１種をさらに含む場合は、これらの濃度は、０．０１〜１０質量％、特に０．５〜５質量％が好ましい。
【００２１】
本発明のエッチング液がエッチングする金属積層膜の下地基板は、特に限定されないが、チタン、アルミニウム金属積層膜が液晶ディスプレイに用いる場合にはガラス基板が好ましく、半導体装置に用いる場合には、シリコン基板と化合物半導体基板が好ましい。
以下に、実施例と比較例を挙げて本発明を更に詳細に説明するが、本発明はこれら実施例に限定されるものでない。
【実施例】
【００２２】
実施例１〜２６
図１に示すように、ガラス基板（１）上にスパッタリング法によりチタン(７００Å)／アルミニウム(２５００Å)／チタン(２００Å)を成膜した基板を準備した。
次に、ガラス／チタン／アルミニウム／チタン金属積層膜上に、レジスト（４）を用いてパターニングし、表１に示す実施例１〜２６のエッチング液（各実施例に記載の成分を含有する水溶液）に浸漬した(エッチング温度３０℃)。その後、超純水で洗浄し、窒素ブローで乾燥後基板形状を電子顕微鏡により観察した。結果を表１に示す。
【００２３】
比較例1〜２
ガラス基板上にスパッタリング法によって形成した実施例で用いたガラス／チタン／アルミニウム／チタンを表１の比較例１〜２の各成分からなるエッチング液に浸漬し、実施例と同様にして処理を行った。結果を表1に併せて示す。
【表１】
2008053374.tif 000002
【００２４】
表１から明らかに、本発明のエッチング液を用いてエッチングすることにより、スパッタリング法によって形成されたチタン／アルミニウム／チタン積層膜を短時間で一括でエッチングすることができた。また、酸化剤を適宜選択することにより所望のテーパー角度に制御できることがわかる。
【００２５】
比較例３〜５
特許文献５に記載のエッチング液を追試する目的で以下の組成のエッチング液（水溶液）を調製した。
比較例３：ふっ化水素酸（０．３質量％）＋過ヨウ素酸（０．５質量％）＋硫酸（０．５４質量％）
比較例４：ふっ化水素酸（１５質量％）＋過ヨウ素酸（１．５質量％）＋硫酸（５．４質量％）
比較例５：ふっ化水素酸（０．０３質量％）＋過ヨウ素酸（０．０５質量％）＋硫酸（０．０６質量％）
【００２６】
次に、Ａｌ板（Ａｌ単独系：２０×１０×０．１ｍｍ）、Ｔｉ板（Ｔｉ単独系：２０×１０×０．１ｍｍ）、これら２枚を接続したＡｌ／Ｔｉ接触基板（Ａｌ−Ｔｉ接触系）、およびガラス板(２０×１８×０．１ｍｍ)を用意した。これら4種の基板を比較例３および4のエッチング液にそれぞれ浸漬し、エッチング速度を測定した(エッチング温度３０℃)。結果を表２に示す。また、Ａｇ／ＡｇＣｌを参照電極、白金板を対極として比較例３のエッチング液中におけるチタン及びアルミニウムの電極電位を測定し、チタンとアルミニウムの電位差を求めた。
【００２７】
【表２】
2008053374.tif 000003
【００２８】
次に、ガラス基板上にスパッタリング法によりアルミニウム（１８００Å）およびチタン（９００Å）を順次製膜した基板（ガラス／Ａｌ／Ｔｉ基板）を用意し、比較例３〜５のエッチング液にそれぞれ浸漬し、金属膜が溶解してガラス素地が見えるまでの時間(ＪＥＴ：ジャストエッチングタイム)を確認した。さらにそれぞれＪＥＴの１．２５倍の時間で浸漬処理したときの積層膜のエッチング形状を観察した。その結果を表３に示す。
【００２９】
【表３】
2008053374.tif 000004
【００３０】
比較例３のエッチング液において、各金属板のエッチングレートの比較から特許文献５に記載のエッチング液のエッチレートはＴｉ＜＜Ａｌであることがわかる。異種金属積層膜の場合、電池効果により単独金属と接触系でエッチングレートが異なることがあるが、比較例３のエッチング液中では単独系、接触系でエッチングレートに大きな差は認められず、積層基板においてもエッチレートはＴｉ＜＜Ａｌであることがわかる。ＡｌとＴｉの電極電位測定から求められた電位差は４００ｍＶ以内であることが確認されたが、上層のＴｉ溶解後、下層のＡｌのエッチングが高速で進むため、エッチング形状はテーパー状にならず、ほぼ垂直であった。また、比較例４のエッチング液はガラス基板の浸食が激しく、ガラス／Ａｌ／Ｔｉ積層基板においても短時間のエッチングにより下地ガラスが浸食されて不透明化し、比較例５のエッチング液はエッチング速度が遅く、いずれも実用的ではない。
【産業上の利用可能性】
【００３１】
本発明のエッチング液は、半導体装置ならびに液晶ディスプレイ等の電子装置の製造工程において、配線または電極等を形成する際の金属積層膜のエッチング液として使用することが可能である。
【図面の簡単な説明】
【００３２】
【図１】絶縁性基板上に形成された、チタンまたはチタンを主成分とする合金からなる層とアルミニウムまたはアルミニウムを主成分とする合金からなる層とを含む金属積層膜の配線工程を表す。
【符号の説明】
【００３３】
（１）ガラス基板
（２）チタンまたはチタン合金膜
（３）アルミニウムまたはアルミニウム合金膜
（４）レジスト
（ａ）本願発明のエッチング液によりエッチングした後のゲート電極（略一様なテーパー形状と４０度以下のテーパー形状）
（ｂ）本願発明のエッチング液によりエッチングした後のソースまたはドレイン電極（９０度のテーパー角度）
【図１】
2008053374.tif 000005